БИТУМНАЯ КОМПОЗИЦИЯ, СОДЕРЖАЩАЯ СМЕСЬ ВОСКОВ, СОСТОЯЩУЮ ИЗ НЕФТЯНОГО СЫРОГО ПАРАФИНА И ВОСКА ФИШЕРА-ТРОПША, ПРИМЕНЕНИЕ СМЕСИ ВОСКОВ В БИТУМНЫХ КОМПОЗИЦИЯХ, ПРИМЕНЕНИЕ БИТУМНОЙ КОМПОЗИЦИИ В АСФАЛЬТОВЫХ КОМПОЗИЦИЯХ, АСФАЛЬТОВЫЕ КОМПОЗИЦИИ, СОДЕРЖАЩИЕ БИТУМНУЮ КОМПОЗИЦИЮ, И СПОСОБ ИЗГОТОВЛЕНИЯ АСФАЛЬТОВЫХ ПОКРЫТИЙ ИЗ НИХ

1. Битумная композиция, содержащая по меньшей мере одну смесь восков, состоящую из:
- от 20 масс. % до 80 масс. % нефтяного сырого парафина (PSW), и
- от 20 масс. % до 80 масс. % воска Фишера-Тропша (FTW),
в обоих случаях в пересчете на общую массу по меньшей мере одной смеси восков.
2. Битумная композиция по п. 1, отличающаяся тем, что она содержит от 0,5 масс. % до 2,5 масс. %, предпочтительно - от 1,0 масс. % до 2,0 масс. %, по меньшей мере одной смеси восков.
3. Битумная композиция по любому из предыдущих пунктов, отличающаяся тем, что по меньшей мере одна смесь восков содержит от 30 масс. % до 70 масс. % PSW, предпочтительно - 50 масс. % PSW, и более предпочтительно -40 масс. % PSW, а остаток в каждом случае образует FTW.
4. Битумная композиция по любому из предыдущих пунктов, отличающаяся тем, что PSW обладает одним или более из следующих свойств:
- температура застывания согласно стандарту ASTM D 938 ниже 65°С;
- содержание МЕК-масел согласно стандарту ASTM D 7211-06 выше 15 масс. %;
2
2
2
2
кинематическая вязкость при 100°С согласно стандарту ASTM D 7042-11 в диапазоне от 5 мм/с до 10 мм/с, предпочтительно - от 6 мм/с до 8 мм/с;
- игольчатая пенетрация при 25°С согласно стандарту ASTM D 1321 более 50 1/10 мм; и
- содержание н-алканов менее 40 масс. %.
5. Битумная композиция по любому из предыдущих пунктов, отличающаяся тем, что FTW обладает одним или более из следующих свойств:
- температура застывания согласно стандарту ASTM D 938 выше 70°С, предпочтительно - выше 75°С, более предпочтительно - в диапазоне от более чем 75°С до 85°С, и наиболее предпочтительно - в диапазоне от более чем 75°С до 82°С;
- содержание МЕК-масел согласно стандарту ASTM D 7211-06 менее 5 масс. %, предпочтительно - менее 2 масс. %;
2
2
2
2
- кинематическая вязкость при 100°С согласно стандарту ASTM D 7042-11 в диапазоне от 5 мм/с до 10 мм/с, предпочтительно - от 7 мм/с до 9 мм/с;
- игольчатая пенетрация при 25°С согласно стандарту ASTM D 1321 менее 10 1/10 мм; и
- содержание н-алканов более 80 масс. %.
6. Битумная композиция по любому из предыдущих пунктов, отличающаяся тем, что смесь восков обладает одним или более из следующих свойств:
- температура застывания согласно стандарту ASTM D 938, лежащая в диапазоне от 70°С до 85°С, предпочтительно - в диапазоне от 72°С до 83°С, и наиболее предпочтительно - в диапазоне от 75°С до 82°С;
- содержание МЕК-масел согласно стандарту ASTM D 7211-06 менее 10 масс. %;
- игольчатая пенетрация при 25°С согласно стандарту ASTM D 1321 в диапазоне от 15 1/10 мм до 30 1/10 мм; и
- содержание н-алканов более 60 масс. %.
7. Битумная композиция по любому из предыдущих пунктов, отличающаяся тем, что FTW, PSW или оба подвергнуты гидрообработке.
8. Битумная композиция по любому из предыдущих пунктов, отличающаяся тем, что битумная композиция дополнительно содержит один или более полимеров, выбранных из группы, состоящей из эластомеров и пластомеров.
9. Битумная композиция по любому из предыдущих пунктов, отличающаяся тем, что битумная композиция дополнительно содержит одну или более добавок, выбранных из группы, состоящей из резины, смол, средств для повышения сцепления, волокон, органосиланов, поверхностно-активных веществ и стимуляторов адгезии.
10. Применение по меньшей мере одной смеси восков по пп. 1-7 в качестве технологической добавки в битумных композициях, в частности - для улучшения перерабатываемое™ и/или упругого восстановления битумных композиций.
11. Применение битумной композиции по любому из пп. 1-9 для изготовления асфальтовой композиции, предпочтительно - асфальтовой композиции, имеющей улучшенные сопротивление уплотнению, сопротивление старению и/или низкотемпературные свойства.
12. Асфальтовая композиция, содержащая битумную композицию по любому из пп. 1-9, каменный заполнитель и наполнители.
13. Асфальтовая композиция по п. 12, отличающаяся тем, что асфальтовая композиция содержит более 25 масс. %, предпочтительно - более 30 масс. %, более предпочтительно - более 40 масс. %, и наиболее предпочтительно - более 60 масс. %, регенерированного асфальта.
14. Способ изготовления асфальтовых покрытий с использованием способа А, включающего следующие стадии:
смешивание битумной композиции по любому из пп. 1-9 с минеральным заполнителем и наполнителями при температурах, лежащих в диапазоне от 150°С до 190°С, в случае асфальтовой мастики - до 250°С, с получением асфальтовой композиции;
загрузку асфальтовой композиции в грузовой автомобиль или бункер для хранения;
- транспортировку ее к строительной площадке;
- укладку асфальтовой композиции на поверхность с использованием асфальтоукладчика с получением асфальтовой поверхности; и
- уплотнение асфальтовой поверхности с использованием катка;
или с использованием способа В, включающего следующие стадии:
- транспортировку битумных композиций по любому из пп. 1-9, имеющих температуру, лежащую в диапазоне от 150°С до 190°С, к строительной площадке;
- распыление битумной композиции на поверхность;
- распределение минеральных заполнителей поверх горячего слоя битумной композиции; и
- запрессовывание минеральных заполнителей в слой битума с использованием катка.
15. Способ по п. 14, отличающийся тем, что способ А включает добавление более 25 масс. %, предпочтительно - более 30 масс. %, более предпочтительно - более 40 масс. %, и наиболее предпочтительно - более 60 масс. % повторно используемого асфальта без его нагревания.
16. Способ по п. 14 и/или 15, отличающийся тем, что укладку и/или уплотнение асфальтовой композиции производят при температурах, лежащих ниже 150°С.